(57)【要約】【課題】  機械的強度が高く、外観に優れた成形品を提供可能なポリアミド樹脂組成物、ならびに、前記ポリアミド樹脂組成物を用いた成形品およびポリアミド樹脂組成物の製造方法の提供。【解決手段】  半結晶化時間（ＳＴ（Ｐ））が２０〜５００秒であるポリアミド樹脂１００質量部と、数平均繊維長が３〜１０ｍｍである炭素繊維２０〜７５質量部と、ウィスカーを含み、前記ウィスカーを、前記数平均繊維長が３〜１０ｍｍである炭素繊維１００質量部に対し、２０〜２１０質量部含む、ポリアミド樹脂組成物。【選択図】    なし【特許請求の範囲】
【請求項１】
半結晶化時間（ＳＴ（Ｐ））が２０〜５００秒であるポリアミド樹脂１００質量部と、数平均繊維長が３〜１０ｍｍである炭素繊維２０〜７５質量部と、ウィスカーを含み、
前記ウィスカーを、前記数平均繊維長が３〜１０ｍｍである炭素繊維１００質量部に対し、２０〜２１０質量部含む、ポリアミド樹脂組成物。
【請求項２】
前記ウィスカーは、アスペクト比が５〜５０である、請求項１に記載のポリアミド樹脂組成物。
【請求項３】
前記ウィスカーの数平均繊維長が５〜２０μｍである、請求項１または２に記載のポリアミド樹脂組成物。
【請求項４】
前記ウィスカーのモース硬度が２．５〜４．５である、請求項１〜３のいずれか１項に記載のポリアミド樹脂組成物。
【請求項５】
前記ウィスカーがワラストナイトである、請求項１〜４のいずれか１項に記載のポリアミド樹脂組成物。
【請求項６】
前記ウィスカーの比重が、２．０〜４．０である、請求項１〜５のいずれか１項に記載のポリアミド樹脂組成物。
【請求項７】
前記数平均繊維長が３〜１０ｍｍである炭素繊維と前記ウィスカーの合計量が、全体の３０〜５０質量％を占める、請求項１〜６のいずれか１項に記載のポリアミド樹脂組成物。
【請求項８】
前記ポリアミド樹脂が、ジアミン由来の構成単位とジカルボン酸由来の構成単位から構成され、前記ジアミン由来の構成単位の７０モル％以上がメタキシリレンジアミンおよびパラキシリレンジアミンの少なくとも一方に由来し、ジカルボン酸由来の構成単位の７０モル％以上が、炭素原子数４〜２０のα，ω−直鎖脂肪族ジカルボン酸に由来する、請求項１〜７のいずれか１項に記載のポリアミド樹脂組成物。
【請求項９】
前記炭素原子数４〜２０のα，ω−直鎖脂肪族ジカルボン酸が、アジピン酸およびセバシン酸の少なくとも一方を含む、請求項８に記載のポリアミド樹脂組成物。
【請求項１０】
請求項１〜９のいずれか１項に記載のポリアミド樹脂組成物を成形してなる成形品。
【請求項１１】
半結晶化時間（ＳＴ（Ｐ））が２０〜５００秒であるポリアミド樹脂に、数平均繊維長が３〜１０ｍｍである炭素繊維とウィスカーを配合して混練することを含み、
前記半結晶化時間（ＳＴ（Ｐ））が２０〜５００秒であるポリアミド樹脂１００質量部に対し、数平均繊維長が３〜１０ｍｍである炭素繊維を２０〜７５質量部配合し、
前記数平均繊維長が３〜１０ｍｍである炭素繊維１００質量部に対し、ウィスカーを２０〜２１０質量部配合する、ポリアミド樹脂組成物の製造方法。
【発明の詳細な説明】
【技術分野】
【０００１】
本発明は、ポリアミド樹脂組成物、成形品およびポリアミド樹脂組成物の製造方法に関する。
【背景技術】
【０００２】
従来から、ポリアミド樹脂に炭素繊維を配合し、ポリアミド樹脂から構成される成形品の強度を高めることが検討されている。例えば、特許文献１には、ポリアミド樹脂（Ａ）、ガラス繊維（Ｂ）、ＰＡＮ系炭素繊維（Ｃ）および導電性カーボン（Ｄ）を含有する組成物であって、ポリアミド樹脂（Ａ）が、キシリレンジアミンとα，ω−直鎖脂肪族二塩基酸から合成されるポリアミドＭＸ樹脂を６０質量％以上含有するポリアミド樹脂であり、（Ａ）〜（Ｄ）の合計量に対し、（Ａ）の含有量が３０〜８３質量％、（Ｂ＋Ｃ）の含有量が１５〜６５質量％、（Ｃ）の含有量が５〜３５質量％、（Ｄ）の含有量が２〜２０質量％、（Ｃ＋Ｄ）の含有量が７〜５５質量％であり、且つ、その引張強度が１５０ＭＰａ以上、引張弾性率が１５ＧＰａ以上であるポリアミド樹脂組成物が開示されている。
【先行技術文献】
【特許文献】
【０００３】
【特許文献１】特開２０１１−１３２５５０号公報
【発明の概要】
【発明が解決しようとする課題】
【０００４】
しかしながら、炭素繊維を配合したポリアミド樹脂成形品は、外観に劣る場合があることが分かった。一方、外観を向上させるために、炭素繊維の量を減らすと機械的強度が劣ってしまう。本発明は、上記課題を解決することを目的とするものであって、炭素繊維を配合したポリアミド樹脂成形品であって、機械的強度が高く、外観に優れた成形品を提供可能なポリアミド樹脂組成物、ならびに、前記ポリアミド樹脂組成物を用いた成形品およびポリアミド樹脂組成物の製造方法を提供することを目的とする。
【課題を解決するための手段】
【０００５】
上記課題のもと、本発明者が鋭意検討を行った結果、ポリアミド樹脂に、炭素繊維を配合し、さらに、ウィスカーを配合し、これらの配合量を所定の範囲とすることにより、上記課題を解決しうることを見出した。具体的には、下記手段＜１＞により、好ましくは＜２＞〜＜１１＞により、上記課題は解決された。
＜１＞半結晶化時間（ＳＴ（Ｐ））が２０〜５００秒であるポリアミド樹脂１００質量部と、数平均繊維長が３〜１０ｍｍである炭素繊維２０〜７５質量部と、ウィスカーを含み、
前記ウィスカーを、前記数平均繊維長が３〜１０ｍｍである炭素繊維１００質量部に対し、２０〜２１０質量部含む、ポリアミド樹脂組成物。
＜２＞前記ウィスカーは、アスペクト比が５〜５０である、＜１＞に記載のポリアミド樹脂組成物。
＜３＞前記ウィスカーの数平均繊維長が５〜２００μｍである、＜１＞または＜２＞に記載のポリアミド樹脂組成物。
＜４＞前記ウィスカーのモース硬度が２．５〜４．５である、＜１＞〜＜３＞のいずれか１つに記載のポリアミド樹脂組成物。
＜５＞前記ウィスカーがワラストナイトである、＜１＞〜＜４＞のいずれか１つに記載のポリアミド樹脂組成物。
＜６＞前記ウィスカーの比重が、２．０〜４．０である、＜１＞〜＜５＞のいずれか１つに記載のポリアミド樹脂組成物。
＜７＞前記数平均繊維長が３〜１０ｍｍである炭素繊維と前記ウィスカーの合計量が、全体の３０〜５０質量％を占める、＜１＞〜＜６＞のいずれか１つに記載のポリアミド樹脂組成物。
＜８＞前記ポリアミド樹脂が、ジアミン由来の構成単位とジカルボン酸由来の構成単位から構成され、前記ジアミン由来の構成単位の７０モル％以上がメタキシリレンジアミンおよびパラキシリレンジアミンの少なくとも一方に由来し、ジカルボン酸由来の構成単位の７０モル％以上が、炭素原子数４〜２０のα，ω−直鎖脂肪族ジカルボン酸に由来する、＜１＞〜＜７＞のいずれか１つに記載のポリアミド樹脂組成物。
＜９＞前記炭素原子数４〜２０のα，ω−直鎖脂肪族ジカルボン酸が、アジピン酸およびセバシン酸の少なくとも一方を含む、＜８＞に記載のポリアミド樹脂組成物。
＜１０＞＜１＞〜＜９＞のいずれか１つに記載のポリアミド樹脂組成物を成形してなる成形品。
＜１１＞半結晶化時間（ＳＴ（Ｐ））が２０〜５００秒であるポリアミド樹脂に、数平均繊維長が３〜１０ｍｍである炭素繊維とウィスカーを配合して混練することを含み、
前記半結晶化時間（ＳＴ（Ｐ））が２０〜５００秒であるポリアミド樹脂１００質量部に対し、数平均繊維長が３〜１０ｍｍである炭素繊維を２０〜７５質量部配合し、
前記数平均繊維長が３〜１０ｍｍである炭素繊維１００質量部に対し、ウィスカーを２０〜２１０質量部配合する、ポリアミド樹脂組成物の製造方法。
【発明の効果】
【０００６】
本発明により、炭素繊維を配合したポリアミド樹脂成形品であって、機械的強度が高く、外観に優れた成形品を提供可能なポリアミド樹脂組成物、ならびに、前記ポリアミド樹脂組成物を用いた成形品およびポリアミド樹脂組成物の製造方法を提供可能になった。
【発明を実施するための形態】
【０００７】
以下において、本発明の内容について詳細に説明する。なお、本明細書において「〜」とはその前後に記載される数値を下限値および上限値として含む意味で使用される。
【０００８】
ポリアミド樹脂組成物
本発明のポリアミド樹脂組成物は、半結晶化時間（ＳＴ（Ｐ））が２０〜５００秒であるポリアミド樹脂１００質量部と、数平均繊維長が３〜１０ｍｍである炭素繊維２０〜７５質量部と、ウィスカーを含み、前記ウィスカーを、前記数平均繊維長が３〜１０ｍｍである炭素繊維１００質量部に対し、２０〜２１０質量部含むことを特徴とする。このようなポリアミド樹脂組成物を用いて成形することにより、機械的強度が高く、外観に優れた成形品が得られる。
本発明では、半結晶化時間（ＳＴ（Ｐ））が２０〜５００秒であるポリアミド樹脂を用いることにより、成形時の樹脂の固化速度が遅いため、成形品表面をより樹脂で覆いやすくなり、表面のフィラー浮きを低減することができ、良好な外観が得られる。ウィスカーは、細く短い繊維のため、炭素繊維に配合することによって、炭素繊維の間に短いウィスカーが入り込むことで成形品表面のうねりを抑制することができる。ウィスカーは、また、比重が大きいため、成形品中の体積比率が小さくなる。そのため、成形品中のポリアミド樹脂の体積比率を大きくでき、機械的強度を保ちつつ、外観に優れた成形品が得られる。
【０００９】
本発明のポリアミド樹脂組成物は、前記数平均繊維長が３〜１０ｍｍである炭素繊維を配合することにより、ウィスカーを配合しても、比重を小さくできる。具体的には、本発明のポリアミド樹脂組成物の比重は、上限値を１．７０以下、１．６０以下、１．５５以下、１．５０以下、１．４８以下、１．４６以下とすることもできる。前記比重の下限は、例えば、１．３９以上とすることができる。本発明のポリアミド樹脂組成物の比重は、後述の実施例に記載の方法に従って測定される。
【００１０】
＜半結晶化時間（ＳＴ（Ｐ））が２０〜５００秒であるポリアミド樹脂＞
本発明では、半結晶化時間（ＳＴ（Ｐ））が２０〜５００秒であるポリアミド樹脂（以下、「特定ポリアミド樹脂」ということがある）を用いる。
半結晶化時間は、脱偏光光度法で、試料溶融温度がポリアミド樹脂の融点＋３０℃、試料溶融時間が３分、結晶化油浴温度が１４０℃の条件で測定された値をいう。脱変更高度法は、例えば、ポリマー結晶化速度測定装置（コタキ製作所製、形式：ＭＫ７０１）を使用して測定できる。
【００１１】
本発明において、特定ポリアミド樹脂の、脱偏光光度法における１４０℃における結晶化による半結晶化時間（ＳＴ（Ｐ））は、好ましくは２０〜４５０秒であり、より好ましくは２５〜１５０秒である。
半結晶化時間を２０秒以上とすることで、成形品の表面状態を均一化することができる。また前記半結晶化時間が５００秒以下であれば、射出成形における固化不良や離型不良を抑制することができる。さらに、得られた成形品の結晶化が十分に進むことで、成形品の吸水率や物性の温度依存性も小さく、寸法安定性も良好となる。
【００１２】
本発明で用いるポリアミド樹脂は、上記半結晶化時間を満たすポリアミド樹脂であれば特に定めるものではないが、分子内に芳香環を含みポリアミド樹脂が好ましい。
本発明で用いる特定ポリアミド樹脂は、より好ましくは、ジアミン由来の構成単位とジカルボン酸由来の構成単位から構成され、前記ジアミン由来の構成単位の７０モル％以上がメタキシリレンジアミンおよびパラキシリレンジアミンの少なくとも一方に由来し、ジカルボン酸由来の構成単位の７０モル％以上が、炭素原子数４〜２０のα，ω−直鎖脂肪族ジカルボン酸に由来するポリアミド樹脂である。このようなポリアミド樹脂を用いることにより、得られる成形品を機械的強度と外観のバランスにより優れたものとすることができる。
【００１３】
特定ポリアミド樹脂は、ジアミン由来の構成単位の好ましくは７０モル％以上、より好ましくは８０モル％以上、さらに好ましくは９０モル％以上、特に好ましくは９５モル％以上がメタキシリレンジアミンおよびパラキシリレンジアミンの少なくとも一方に由来し、ジカルボン酸由来の構成単位の好ましくは７０モル％以上、より好ましくは８０モル％以上、さらに好ましくは９０モル％、特に好ましくは９５モル％以上が、炭素原子数が４〜２０のα，ω−直鎖脂肪族ジカルボン酸に由来する。
【００１４】
特定ポリアミド樹脂の原料ジアミン成分として用いることができるメタキシリレンジアミンおよびパラキシリレンジアミン以外のジアミンとしては、テトラメチレンジアミン、ペンタメチレンジアミン、２−メチルペンタンジアミン、ヘキサメチレンジアミン、ヘプタメチレンジアミン、オクタメチレンジアミン、ノナメチレンジアミン、デカメチレンジアミン、ドデカメチレンジアミン、２，２，４−トリメチル−ヘキサメチレンジアミン、２，４，４−トリメチルヘキサメチレンジアミン等の脂肪族ジアミン、１，３−ビス（アミノメチル）シクロヘキサン、１，４−ビス（アミノメチル）シクロヘキサン、１，３−ジアミノシクロヘキサン、１，４−ジアミノシクロヘキサン、ビス（４−アミノシクロヘキシル）メタン、２，２−ビス（４−アミノシクロヘキシル）プロパン、ビス（アミノメチル）デカリン、ビス（アミノメチル）トリシクロデカン等の脂環式ジアミン、ビス（４−アミノフェニル）エーテル、パラフェニレンジアミン、ビス（アミノメチル）ナフタレン等の芳香環を有するジアミン等を例示することができ、１種または２種以上を混合して使用できる。
ジアミン成分として、キシリレンジアミン以外のジアミンを用いる場合は、ジアミン由来の構成単位の２０モル％未満であることが好ましく、１０モル％以下であることがより好ましい。
【００１５】
ポリアミド樹脂の原料ジカルボン酸成分として用いるのに好ましい炭素原子数４〜２０のα，ω−直鎖脂肪族ジカルボン酸としては、コハク酸、グルタル酸、ピメリン酸、スベリン酸、アゼライン酸、アジピン酸、セバシン酸、ウンデカン二酸、ドデカン二酸等の脂肪族ジカルボン酸が例示でき、１種または２種以上を混合して使用できるが、これらの中でもポリアミド樹脂の融点が成形加工するのに適切な範囲となることから、アジピン酸またはセバシン酸が好ましく、アジピン酸がより好ましい。
【００１６】
上記炭素原子数４〜２０のα，ω−直鎖脂肪族ジカルボン酸以外のジカルボン酸成分としては、イソフタル酸、テレフタル酸、オルソフタル酸等のフタル酸化合物、１，２−ナフタレンジカルボン酸、１，３−ナフタレンジカルボン酸、１，４−ナフタレンジカルボン酸、１，５−ナフタレンジカルボン酸、１，６−ナフタレンジカルボン酸、１，７−ナフタレンジカルボン酸、１，８−ナフタレンジカルボン酸、２，３−ナフタレンジカルボン酸、２，６−ナフタレンジカルボン酸、２，７−ナフタレンジカルボン酸といった異性体等のナフタレンジカルボン酸等を例示することができ、１種または２種以上を混合して使用できる。炭素原子数４〜２０のα，ω−直鎖脂肪族ジカルボン酸以外のジカルボン酸成分を用いる場合、ジカルボン酸由来の構成単位の２０モル％未満であることが好ましく、１０モル％以下であることがより好ましい。
【００１７】
なお、特定ポリアミド樹脂が、ジアミン由来の構成単位とジカルボン酸由来の構成単位を主成分として構成される場合でも、これら以外の構成単位を完全に排除するものではなく、ε−カプロラクタムやラウロラクタム等のラクタム類、アミノカプロン酸、アミノウンデカン酸等の脂肪族アミノカルボン酸類由来の構成単位を含んでいても良いことは言うまでもない。本発明では、特定ポリアミド樹脂におけるジアミン由来の構成単位とジカルボン酸由来の構成単位の合計は、全構成単位の９３％以上を占めることが好ましく９７％以上を占めることがより好ましい。
【００１８】
また、ポリアミド樹脂の半結晶化時間を調整するために、２種以上のポリアミド樹脂を用いてもよい。例えば、上記ジアミン由来の構成単位とジカルボン酸由来の構成単位から構成され、前記ジアミン由来の構成単位の７０モル％以上がメタキシリレンジアミンおよびパラキシリレンジアミンの少なくとも一方に由来し、ジカルボン酸由来の構成単位の７０モル％以上が、炭素原子数４〜２０のα，ω−直鎖脂肪族ジカルボン酸に由来するポリアミド樹脂と、脂肪族ポリアミド樹脂のブレンドなどが例示される。脂肪族ポリアミド樹脂としては、ポリアミド６、１１、１２、４６、６６、６１０、６１２、６Ｉ、６／６６等が挙げられる。
【００１９】
特定ポリアミド樹脂の融点は、１５０〜３１０℃であることが好ましく、１８０〜３００℃であることがより好ましく、１８０〜２８０℃であることがさらに好ましい。
また、特定ポリアミド樹脂のガラス転移点は、５０〜１５０℃が好ましく、５５〜１２０℃がより好ましく、さらに好ましくは６０〜１００℃である。この範囲であると、成形品の耐熱性がより良好となる傾向にある。
融点およびガラス転移点は、後述する実施例に記載の方法に従って測定される。
【００２０】
特定ポリアミド樹脂は、数平均分子量（Ｍｎ）の下限が、６，０００以上であることが好ましく、８，０００以上であることがより好ましく、１０，０００以上であることがさらに好ましく、１５，０００以上であることが一層好ましく、２０，０００以上であることがより一層好ましく、２２，０００以上であることがさらに一層好ましい。上記Ｍｎの上限は、３５，０００以下が好ましく、３０，０００以下がより好ましく、２８，０００以下がさらに好ましく、２６，０００以下が一層好ましい。このような範囲であると、耐熱性、弾性率、寸法安定性、成形加工性がより良好となる。
【００２１】
特定ポリアミド樹脂は、分子量分布（重量平均分子量／数平均分子量（Ｍｗ／Ｍｎ））が、好ましくは１．８〜３．１である。分子量分布は、より好ましくは１．９〜３．０、さらに好ましくは２．０〜２．９である。分子量分布をこのような範囲とすることにより、機械物性に優れた立体構造物が得られやすい傾向にある。
特定ポリアミド樹脂の分子量分布は、例えば、重合時に使用する開始剤や触媒の種類、量および反応温度、圧力、時間等の重合反応条件などを適宜選択することにより調整できる。
【００２２】
数平均分子量および重量平均分子量は、ＧＰＣ測定により求めることができ、具体的には、装置として東ソー社製「ＨＬＣ−８３２０ＧＰＣ」、カラムとして、東ソー社製「ＴＳＫ  ｇｅｌ  Ｓｕｐｅｒ  ＨＭ−Ｈ」２本を使用し、溶離液トリフルオロ酢酸ナトリウム濃度１０ミリモル／Ｌのヘキサフルオロイソプロパノール（ＨＦＩＰ）、樹脂濃度０．０２質量％、カラム温度４０℃、流速０．３ｍＬ／分、屈折率検出器（ＲＩ）の条件で測定し、標準ポリメチルメタクリレート換算の値として求めることができる。また、検量線は６水準のＰＭＭＡをＨＦＩＰに溶解させて測定し作成する。
【００２３】
本発明のポリアミド樹脂組成物における特定ポリアミド樹脂の含有量の下限は、ポリアミド樹脂組成物の４５質量％以上であることが好ましく、５０質量％以上であることがより好ましい。前記含有量の上限は、７０質量％以下であることが好ましく、６５質量％以下であることがより好ましく、６０質量％以下であることがさらに好ましい。
本発明のポリアミド樹脂組成物に含まれる特定ポリアミド樹脂は、１種のみであってもよいし、２種以上であってもよい。２種以上の場合は、合計量が上記範囲となることが好ましい。
【００２４】
＜数平均繊維長が３〜１０ｍｍである炭素繊維＞
本発明では、数平均繊維長が３〜１０ｍｍである炭素繊維（以下、単に「特定炭素繊維」ということがある）を用いる。このような長さの炭素繊維を用いることにより、機械的強度に優れた成形品が得られる。特定炭素繊維は、その種類等を特に定めるものではなく、ポリアクリロニトリル系炭素繊維（ＰＡＮ系繊維）およびピッチを使ったピッチ系炭素繊維のいずれも好ましく用いられ、ポリアクリロニトリル系炭素繊維（ＰＡＮ系繊維）がより好ましい。
【００２５】
特定炭素繊維は、チョップトストランドであることが好ましい。
特定炭素繊維は、数平均繊維長の下限が３ｍｍ以上であり、４ｍｍ以上が好ましい。前記数平均繊維長の上限は、１０ｍｍ以下であり、８ｍｍ以下が好ましく、６ｍｍ以下がより好ましい。
特定炭素繊維は、数平均繊維径が３〜２０μｍのものが好ましく、５〜１５μｍのものがより好ましい。このような範囲の炭素繊維を用いることにより、得られる成形品が機械的強度と外観のバランスに優れたものとすることができる。
また、特定炭素繊維は、特定炭素繊維の２３℃におけるＪＩＳ  Ｒ７６０１準拠による測定で引張強度が５．０ＧＰａ以下であるもの（好ましくは、３．５〜５．０ＧＰａ、より好ましくは、３．５〜４．９ＧＰａ）を用いることもできる。
本発明のポリアミド樹脂組成物では、このように引張強度が比較的低いものを用いても、弾性率とシャルピー衝撃強度を維持することができ、さらに、良好な外観を達成できる。
特定炭素繊維の具体例としては、例えば、東レ（株）製のトレカ、東邦テナックス（株）製のベスファイトフィラメント、三菱レイヨン（株）製のパイロフィル等が挙げられる。
【００２６】
本発明のポリアミド樹脂組成物における特定炭素繊維の含有量の下限は、特定ポリアミド樹脂１００質量部に対し、特定炭素繊維２０質量部以上であり、２５質量部以上が好ましく、２７質量部以上がより好ましく、２９質量部以上がさらに好ましく、３１質量部以上が一層好ましい。前記含有量の上限は、７５質量部以下であり、７０質量部以下が好ましく、６５質量部以下がより好ましく、６０質量部以下がさらに好ましく、５５質量部以下が一層好ましく、５０質量部以下がより一層好ましく、４５質量部以下がさらに一層好ましい。
本発明のポリアミド樹脂組成物に含まれる特定炭素繊維は、１種のみであってもよいし、２種以上であってもよい。２種以上の場合は、合計量が上記範囲となることが好ましい。
【００２７】
＜ウィスカー＞
本発明では、ウィスカーを用いる。ウィスカーは、繊維状または針状の短い無機物の結晶である。
ウィスカーは、アスペクト比が５〜５０であることが好ましく、１０〜４０であることがより好ましい。このような範囲とすることにより、得られる成形品の外観をより向上させることができる。
ウィスカーは、数平均繊維長が５〜２００μｍであることが好ましく、５〜１５０μｍであることがより好ましい。このような範囲とすることにより、得られる成形品の外観をより向上させることができる。
ウィスカーは、数平均繊維径が０．１〜２０μｍであることが好ましく、０．３〜１５μｍであることがより好ましい。このような範囲とすることにより、得られる成形品の外観をより向上させることができる。
ウィスカーの数平均繊維長および数平均繊維径は、アルコール等の溶剤に分散させた状態での電子顕微鏡による観察によって測定することができる。通常は、１００本の平均値を取る。
【００２８】
ウィスカーは、モース硬度が２．５〜５．０であることが好ましく、２．５〜４．５であることがより好ましい。このような範囲とすることにより、押出機のバレルやスクリュウの摩耗を低減させ、安定した押出ができるようになる。
ウィスカーは、比重が、２．０〜４．０であることが好ましく、２．２〜３．８であることがより好ましい。このような範囲のウィスカーを用いることにより、成形品中の体積比率が小さくなり、成形品中の樹脂の体積を多くでき、成形品の外観がより向上する傾向にある。
【００２９】
ウィスカーの原料としては、酸化亜鉛、チタン酸カリウム、ホウ酸アルミニウム、炭化ケイ素、窒化ケイ素、酸化マグネシウム、ホウ酸マグネシウム、塩基性硫酸マグネシウム、二ホウ化チタン、グラファイト、硫酸カルシウム、α−アルミナ、クリソタイル、ワラストナイト、炭酸カルシウム、ケイ酸アルミニウム、ケイ酸カルシウム、酸化チタン、酸化ジルコニウム等が挙げられる。本発明では、ワラストナイトが好ましい。
【００３０】
本発明で用いるウィスカーは、公知の表面処理（例えば、金属酸化物、シランカップリング剤、チタンカップリング剤、有機酸、ポリオール、シリコーン等の表面処理剤による表面処理等）が施されたものであってもよい。このような表面処理を施すことにより、本発明のポリアミド樹脂組成物における他の成分との相溶性や分散性を向上させることができる場合がある。
【００３１】
なお、ウィスカー（Ｅ）としては、例えば、商品名「パナテトラＷＺ−０５０１」、「パナテトラＷＺ−０５０１Ｌ」、「パナテトラＷＺ−０５１１」、「パナテトラＷＺ−０５１１Ｌ」、「パナテトラＷＺ−０５３１」、「パナテトラＷＺ−０５Ｅ１」、「パナテトラＷＺ−０５Ｆ１」（以上、酸化亜鉛ウィスカー、（株）アムテック製）；商品名「ＦＴＬ−１００」、「ＦＴＬ−１１０」、「ＦＴＬ−２００」、「ＦＴＬ−３００」（以上、酸化チタンウィスカー、石原産業（株）製）；商品名「ＴＯＦＩＸ−Ｐ」（酸化チタンウィスカー、東邦チタニウム（株）製）等の市販品を使用することもできる。
【００３２】
本発明のポリアミド樹脂組成物におけるウィスカーの含有量の下限は、特定炭素繊維１００質量部に対し、特定炭素繊維２０質量部以上であり、２５質量部以上が好ましく、３０質量部以上がより好ましく、４０質量部以上がさらに好ましく、６０質量部以上が一層好ましく、７０質量部以上がより一層好ましく、８０質量部以上がさらに一層好ましい。前記含有量の上限は、２１０質量部以下であり、２００質量部以下が好ましく、１９０質量部以下がより好ましく、１８０質量部以下がさらに好ましい。
本発明のポリアミド樹脂組成物に含まれるウィスカーは、１種のみであってもよいし、２種以上であってもよい。２種以上の場合は、合計量が上記範囲となることが好ましい。
【００３３】
また、本発明のポリアミド樹脂組成物は、前記特定炭素繊維と前記ウィスカーの合計量の下限は、全体の３５質量％以上であることが好ましく、３７質量％以上であることがより好ましく、４０質量％以上であることがさらに好ましい。前記含有量の上限は、５５質量％以下であることが好ましく、５３質量％以下であることがより好ましく、５０質量％以下であることがさらに好ましい。
【００３４】
＜黒色系着色剤＞
本発明のポリアミド樹脂組成物は、黒色系着色剤を含むことが好ましい。本発明では、黒色系着色剤を配合することにより、剛性が高く、かつ、弾性率が高く、さらに、炭素繊維の浮きおよび炭素繊維の透けの抑制された、外観に優れた成形品を提供可能になる。
【００３５】
黒色系着色剤の種類は特に定めるものではないが、カーボンブラック、チタンブラックなどの顔料、ニグロシンおよびアニリンブラックが例示される。
本発明のポリアミド樹脂組成物では、カーボンブラックを配合することにより、カーボンブラックが核剤として働き、薄肉成形した際にも、良好な成形性を達成できる。すなわち、本発明では結晶化速度が遅い樹脂を用いているため、薄肉成形では硬化が進みにくいが、黒色系着色剤として、カーボンブラックを配合することにより、カーボンブラックが核剤として働き、硬化を進める。この結果、本発明では、厚さ１ｍｍ以下の部分を有する薄肉成形品についても、良好に成形できる。
【００３６】
本発明に用いるカーボンブラックとしては、従来公知の任意のカーボンブラックを用いることができる。例えば、ファーネスブラック、チャンネルブラック、ケッチェンブラック、アセチレンブラック等が挙げられる。中でも隠蔽力に優れる、ＤＢＰ吸収量が３０〜３００ｇ／１００ｃｍ3のカーボンブラック、特にファーネスブラックを用いることにより、安定した色調を発現させることができるので好ましい。
【００３７】
本発明に用いるニグロシンとは、ニグロシン染料として従来公知の任意のものを使用でき、Ｃ．Ｉ．ＳＯＬＶＥＮＴＢＬＡＣＫ５や、Ｃ．Ｉ．ＳＯＬＶＥＮＴＢＬＡＣＫ７として、ＣＯＬＯＲＩＮＤＥＸに記載の黒色のアジン系縮合混合物が挙げられる。市販品としては、オリエント化学製、ヌビアンブラック（商品名）が挙げられる。
【００３８】
本発明に用いるニグロシンはその製造方法は特に制限はないが、例えば、アニリン、アニリン塩酸塩およびニトロベンゼンを、塩化鉄の存在下、反応温度１６０〜１８０℃で酸化および脱水縮合することにより得る方法が挙げられる。ニグロシンは反応条件や仕込み原料、仕込比等により、種々の異なる化合物の混合物として得られるものであり、各種のトリフェナジンオキサジンや、フェナジンアジン等のアジン系化合物の混合物である。
【００３９】
本発明に用いるアニリンブラックとしては、例えばＣ．Ｉ．ＰＩＧＭＥＮＴＢＬＡＣＫ１としてＣＯＬＯＲＩＮＤＥＸに記載の、黒色のアニリン誘導体等の酸化縮合混合物であり、酸化縮合の反応条件により、数種の中間体や副生物との混合物になる。具体的には、塩酸アニリンおよびアニリンを反応温度４０〜６０℃で１〜２日間酸化縮合させたものを、硫酸酸性の重クロム酸塩の溶液に短時間浸すことにより完全に酸化縮合させることによって、黒色系着色剤混合物として得ることができる。アニリンブラックとしては、ＩＣＩ社製アニリンブラック等が挙げられる。
【００４０】
本発明のポリアミド樹脂組成物における黒色系着色剤の配合量は、０．１〜５．０質量％であることが好ましく、０．５〜３．０質量％であることがより好ましく、１．０〜２．５質量％であることがさらに好ましい。
本発明のポリアミド樹脂組成物に含まれる黒色系着色剤は、１種のみでもよいし、２種以上であってもよい。２種以上含まれる場合は、合計量が上記範囲となることが好ましい。
【００４１】
＜離型剤＞
本発明のポリアミド樹脂組成物は、成形時の離型性を向上させるため、離型剤を配合することが好ましい。離型剤としては、本発明のポリアミド樹脂組成物の難燃性を低下させ難いものが好ましく、例えば、カルボン酸アミド系ワックスやビスアミド系ワックス、長鎖脂肪酸金属塩等が挙げられる。
【００４２】
カルボン酸アミド系ワックスは、高級脂肪族モノカルボン酸と多塩基酸の混合物とジアミン化合物との脱水反応によって得られる。高級脂肪族モノカルボン酸としては、炭素原子数１６以上の飽和脂肪族モノカルボン酸およびヒドロキシカルボン酸が好ましく、例えば、パルミチン酸、ステアリン酸、ベヘン酸、モンタン酸、１２−ヒドロキシステアリン酸などが挙げられる。多塩基酸としては、二塩基酸以上のカルボン酸で、例えば、マロン酸、コハク酸、アジピン酸、セバシン酸、ピメリン酸、アゼライン酸等の脂肪族ジカルボン酸および、フタル酸、テレフタル酸等の芳香族ジカルボン酸および、シクロヘキサンジカルボン酸、シクロヘキシルコハク酸等の脂環式ジカルボン酸等が挙げられる。
ジアミン化合物としては、例えば、エチレンジアミン、１，３−ジアミノプロパン、１，４−ジアミノブタン、ヘキサメチレンジアミン、メタキシリレンジアミン、トリレンジアミン、パラキシリレンジアミン、フェニレンジアミン、イソホロンジアミン等が挙げられる。
【００４３】
本発明におけるカルボン酸アミド系ワックスは、その製造に使用する高級脂肪族モノカルボン酸に対して、多塩基酸の混合割合を変えることにより、軟化点を任意に調整することができる。多塩基酸の混合割合は、高級脂肪族モノカルボン酸２モルに対して、０．１８〜１モルの範囲が好適である。また、ジアミン化合物の使用量は、高級脂肪族モノカルボン酸２モルに対して１．５〜２モルの範囲が好適であり、使用する多塩基酸の量に従って変化する。
【００４４】
ビスアミド系ワックスとしては、例えば、Ｎ，Ｎ'−メチレンビスステアリン酸アミドおよびＮ，Ｎ'−エチレンビスステアリン酸アミドのようなジアミン化合物と脂肪酸の化合物、または、Ｎ，Ｎ'−ジオクタデシルテレフタル酸アミド等のジオクタデシル二塩基酸アミドを挙げることができる。
【００４５】
長鎖脂肪酸金属塩とは、炭素原子数１６〜３６の長鎖脂肪酸の金属塩で、例えば、ステアリン酸カルシウム、モンタン酸カルシウム、モンタン酸ナトリウム、ステアリン酸亜鉛、ステアリン酸アルミニウム、ステアリン酸ナトリウム、ステアリン酸リチウム等が挙げられる。
【００４６】
本発明のポリアミド樹脂組成物に離型剤を配合する場合、その含有量は、特定ポリアミド樹脂１００質量部に対し、０．１〜３．０質量部が好ましく、０．１〜２．０質量部がより好ましい。
離型剤は、１種のみでもよいし、２種以上を併用してもよい。２種以上併用する場合は、合計量が上記範囲となることが好ましい。
【００４７】
＜核剤＞
本発明のポリアミド樹脂組成物は、結晶化速度を調整するために、核剤を含んでいてもよい。核剤の種類は、特に、限定されるものではないが、タルク、窒化ホウ素、マイカ、カオリン、炭酸カルシウム、硫酸バリウム、窒化珪素、チタン酸カリウムおよび二硫化モリブデンが好ましく、タルクおよび窒化ホウ素がより好ましく、タルクがさらに好ましい。
本発明のポリアミド樹脂組成物が核剤を含む場合、その含有量は、特定ポリアミド樹脂１００質量部に対し、０．０１〜１０質量部であることが好ましく、０．１〜８質量部がより好ましく、０．１〜５質量部がさらに好ましい。
本発明のポリアミド樹脂組成物は、核剤を、１種のみ含んでいてもよいし、２種以上含んでいてもよい。２種以上含む場合、合計量が上記範囲となることが好ましい。
【００４８】
＜他の添加剤＞
さらに、本発明のポリアミド樹脂組成物は、必要に応じ、他の成分を含有してもよい。例えば、熱安定剤、酸化防止剤、紫外線吸収剤、黒色系着色剤以外の染顔料、難燃剤、滴下防止剤、帯電防止剤、防曇剤、アンチブロッキング剤、流動性改良剤、可塑剤、分散剤、抗菌剤、上記以外の熱可塑性樹脂などが挙げられる。これらの成分は、本発明のポリアミド樹脂組成物の５質量％以下であることが好ましい。
本発明のポリアミド樹脂組成物は、特定炭素繊維およびウィスカー以外の他のフィラー成分を含んでいてもよい。他のフィラー成分としては、ガラス繊維（円形断面や扁平断面のもの）や数平均繊維長が３ｍｍ未満の炭素繊維や数平均繊維長が１０ｍｍを超える炭素繊維が挙げられる。本発明のポリアミド樹脂組成物の一実施形態として、他のフィラー成分を実質的に含まないこともできる。ここでの実質的に含まないとは、炭素繊維の配合量の５質量％以下とすることが例示される。
【００４９】
＜ポリアミド樹脂組成物の製造方法＞
本発明のポリアミド樹脂組成物の製造方法は、公知の熱可塑性樹脂組成物の製造方法を広く採用できる。
本発明のポリアミド樹脂組成物の製造方法の一実施形態として、半結晶化時間（ＳＴ（Ｐ））が２０〜５００秒であるポリアミド樹脂に、数平均繊維長が３〜１０ｍｍである炭素繊維とウィスカーを配合して混練することを含み、前記半結晶化時間（ＳＴ（Ｐ））が２０〜５００秒であるポリアミド樹脂１００質量部に対し、数平均繊維長が３〜１０ｍｍである炭素繊維を３０〜８０質量部配合し、前記数平均繊維長が３〜１０ｍｍである炭素繊維１００質量部に対し、ウィスカーを１５〜１００質量部配合する、ポリアミド樹脂組成物の製造方法が挙げられる。このようなポリアミド樹脂組成物の一例として、ペレットが挙げられる。
具体的には、特定ポリアミド樹脂、特定炭素繊維およびウィスカー、ならびに、必要に応じて配合されるその他の成分を、例えばタンブラーやヘンシェルミキサーなどの各種混合機を用い予め混合した後、バンバリーミキサー、ロール、ブラベンダー、単軸混練押出機、二軸混練押出機、ニーダーなどの混合機で溶融混練する方法が挙げられる。
【００５０】
また、例えば、各成分を予め混合せずに、または、一部の成分（例えば、特定炭素繊維およびウィスカー）のみを予め混合し、フィーダーを用いて押出機に供給して溶融混練して、本発明のポリアミド樹脂組成物を製造することもできる。
また、例えば、一部の成分（例えば、黒色系着色剤）を予め混合し押出機に供給して溶融混練することで得られる組成物をマスターバッチとし、このマスターバッチを再度残りの成分と混合し、溶融混練することによって本発明のポリアミド樹脂組成物を製造することもできる。
また、例えば、分散し難い成分を混合する際には、その分散し難い成分を予め水や有機溶剤等の溶媒に溶解または分散させ、その溶液または分散液と混練するようにすることで、分散性を高めることもできる。
【００５１】
＜成形品＞
本発明の成形品は、本発明のポリアミド樹脂組成物を成形してなる。この成形品の形状、模様、色彩、寸法などに制限はなく、その成形品の用途に応じて任意に設定すればよい。
特に、本発明の成形品の例としては、薄肉成形品が挙げられる。本発明のポリアミド樹脂組成物から提供される成形品中の薄い部分の厚さは、０．２〜４ｍｍとすることが可能であり、特に厚さ０．５〜２ｍｍの部分を有する成形品を提供することも可能である。
本発明のポリアミド樹脂組成物から得られた成形品は、曲げ強度が３００ＭＰａ以上であることが好ましく、３３０ＭＰａ以上であることがより好ましく、３４５ＭＰａ以上であることがさらに好ましい。前記曲げ強度の上限は、特に定めるものではないが、例えば、４００ＭＰａ以下でも十分に実用レベルである。
本発明のポリアミド樹脂組成物から得られた成形品は、曲げ弾性率が２２ＧＰａ以上であることが好ましい。前記弾性率の上限は、特に定めるものではないが、例えば、３０ＧＰａ以下、さらには、２８ＧＰａ以下でも十分に実用レベルである。
本発明における曲げ強度および曲げ弾性率は、後述する実施例に記載の方法で測定される。
【００５２】
本発明の成形品の用途例を挙げると、電気電子機器、ＯＡ機器、情報端末機器、機械部品、家電製品、車輌部品、建築部材、各種容器、レジャー用品・雑貨類、照明機器等の部品が挙げられる。
【００５３】
本発明の成形品の製造方法は、特に限定されず、熱可塑性樹脂組成物について一般に採用されている成形法を任意に採用できる。その例を挙げると、射出成形法、超高速射出成形法、射出圧縮成形法、二色成形法、ガスアシスト等の中空成形法、断熱金型を使用した成形法、急速加熱金型を使用した成形法、発泡成形（超臨界流体も含む）、インサート成形、ＩＭＣ（インモールドコーティング成形）成形法、押出成形法、シート成形法、熱成形法、回転成形法、積層成形法、プレス成形法などが挙げられる。また、ホットランナー方式を使用した成形法を用いることもできる。成形において金型を使用する場合、本発明では特定ポリアミド樹脂を使用するため、金型温度は１００℃以上が好ましく、１２０℃以上がより好ましい。金型温度が低すぎると特定ポリアミド樹脂の結晶化が不十分となって外観の金型転写性が低下したり、炭素繊維が浮いたりする傾向にある。金型温度の上限は、成形品の離型突出し時の変形抑制の観点から１８０℃以下が好ましい。上限については、特に定めるものではないが、例えば、１６０℃以下とすることができる。
【実施例】
【００５４】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【００５５】
＜実施例に使用した材料＞
ＭＸＤ６：ポリメタキシリレンアジパミド、三菱ガス化学社製、商品名「ＭＸナイロンＳ６０００」、融点２４３℃、ガラス転移点７５℃。
脱偏光光度法で、試料溶融温度がポリアミド樹脂の融点＋３０℃、試料溶融時間が３分、結晶化油浴温度が１４０℃の条件でポリマー結晶化速度測定装置（コタキ製作所製、形式：ＭＫ７０１）を使用して測定した半結晶化時間（ＳＴ（Ｐ））は１００秒であった。
なお、ポリアミド樹脂の融点は、ＤＳＣ（示差走査熱量測定）法により観測される昇温時の吸熱ピークのピークトップの温度として測定した。ポリアミド樹脂のガラス転移温度は、ポリアミド樹脂を一度加熱溶融させ熱履歴による結晶性への影響をなくした後、再度昇温して測定されるピークトップの温度として測定した。
具体的には、ＤＳＣ測定器を用い、試料であるポリアミド樹脂の量は約１ｍｇとし、雰囲気ガスとしては窒素を３０ｍＬ／分で流し、昇温速度は１０℃／分の条件で室温から予想される融点以上の温度まで加熱し溶融させた際に観測される吸熱ピークのピークトップの温度から融点を求めた。次いで、溶融したポリアミド樹脂を、ドライアイスで急冷し、１０℃／分の速度で融点以上の温度まで再度昇温し、ガラス転移温度を求めた。ＤＳＣ測定器としては、島津製作所（SHIMADZU CORPORATION）製、ＤＳＣ−６０を用いた。
【００５６】
ＰＡ６６：ポリアミド６６、デュポン社製、Ｚｙｔｅｌ  １０１ＮＣ−１０、融点２６５℃、ガラス転移点５５℃。
上記と同様にして測定した半結晶化時間（ＳＴ（Ｐ））は３秒であった。
【００５７】
ＭＰ６：下記製造例に従って合成した。
＜＜ポリアミド（ＭＰ６）の合成＞＞
アジピン酸を窒素雰囲気下の反応缶内で加熱溶解した後、内容物を攪拌しながら、パラキシリレンジアミン（三菱ガス化学社製）とメタキシリレンジアミン（三菱ガス化学社製）のモル比が３：７の混合ジアミンを、加圧（０．３５ＭＰａ）下でジアミンとアジピン酸（ローディア社製）とのモル比が約１：１になるように徐々に滴下しながら、温度を２７０℃まで上昇させた。滴下終了後、０．０６ＭＰａまで減圧し１０分間反応を続け分子量１，０００以下の成分量を調整した。その後、内容物をストランド状に取り出し、ペレタイザーにてペレット化し、ポリアミドを得た。以下、「ＭＰ６」という。得られたＭＰ６の融点は２５７℃、ガラス転移点は７５℃であった。上記と同様にして測定した半結晶化時間（ＳＴ（Ｐ））は３０秒であった。
【００５８】
ＭＰ１０：下記製造例に従って合成した。
＜＜ポリアミド（ＭＰ１０）の合成＞＞
撹拌装置、温度計、還流冷却器、原料滴下装置、加熱装置などを装備した容量が３Ｌのフラスコに、セバシン酸７３０ｇを仕込み、窒素雰囲気下、フラスコ内温を１６０℃に昇温してセバシン酸を溶融させた。フラスコ内に、パラキシリレンジアミンを３０モル％、メタキシリレンジアミンを７０モル％含有する混合キシリレンジアミ６８０ｇを、約２．５時間かけて逐次滴下した。この間、撹拌下、内温を生成物の融点を常に上回る温度に維持して反応を継続し、反応の終期には２７０℃に昇温した。反応によって発生する水は、分縮器によって反応系外に排出させた。滴下終了後、２７５℃の温度で攪拌し反応を続け、１時間後反応を終了した。生成物をフラスコより取り出し、水冷しペレット化した。得られたＭＰ１０の融点は２１５℃、ガラス転移点は６３℃であった。上記と同様にして測定した半結晶化時間（ＳＴ（Ｐ））は３０秒であった。
【００５９】
炭素繊維：ポリアクリロニトリル系炭素繊維、三菱レイヨン社製、パイロフィルＴＲ０６ＮＬ、引張強度４．９ＧＰａ、数平均繊維径７μｍ、数平均繊維長６ｍｍ
ウィスカー１：ワラストナイト、ＮＹＧＬＯＳ８−１００１３、巴工業社製、アスペクト比１７、数平均繊維長１３６μｍ、数平均繊維径８μｍ、モース硬度４．５、比重２．９
ウィスカー２：チタン酸カリウムウィスカー、大塚化学製、ティスモＤ−１０１、アスペクト比３０、数平均繊維長１５μｍ、数平均繊維径０．５μｍ、モース硬度４．０、比重３．５
核剤：タルク、林化成社製、ミクロンホワイト５０００Ｓ
黒色系着色剤１：カーボンブラック、三菱エンジニアリングプラスチックス社製、ＰＲ−ＭＰ１０ＢＫ１
黒色系着色剤２：カーボンブラック、三菱エンジニアリングプラスチックス社製、ＰＲ−ＭＰ６ＢＫ
離型剤１：ケトンワックス、エメリーオレオケミカルズジャパン社製、ＬＯＸＩＯＬＥＰ２０３６−１８
離型剤２：モンタン酸カルシウム、日東化成工業社製、ＣＳ−８ＣＰ
【００６０】
実施例１
＜ポリアミド樹脂組成物のコンパウンド＞
各成分を後述する表１に従って秤量し、炭素繊維および黒色系着色剤を除く成分をタンブラーにてブレンドし、二軸押出機（東芝機械社製、ＴＥＭ２６ＳＳ）の根本から投入し、溶融した。黒色系着色剤は、ポリアミド樹脂で５０質量％マスターバッチを製造してから投入し、混練した。混練後、炭素繊維およびウィスカーをサイドフィードして樹脂ペレット（ポリアミド樹脂組成物）を作製した。押出機の設定温度は、２８０℃にて実施した。
【００６１】
＜曲げ強度および曲げ弾性率の測定方法＞
上述の製造方法で得られた樹脂ペレットを１２０℃で４時間乾燥させた後、日精樹脂工業社製、ＮＥＸ１４０IIIを用いて、４ｍｍ厚さのＩＳＯ引張り試験片を射出成形した。シリンダー温度は２８０℃、金型温度は１３０℃にて実施した。
ＩＳＯ１７８に準拠して、上記ＩＳＯ引張り試験片（４ｍｍ厚）を用いて、２３℃の温度で曲げ強度（単位：ＭＰａ）および曲げ弾性率（単位：ＧＰａ）を測定した。
【００６２】
＜シャルピー衝撃強度＞
上述の方法で得られたＩＳＯ引張り試験片を用い、ＩＳＯ１７９−１およびＩＳＯ１７９−２に準拠し、２３℃の条件で、ノッチ付きシャルピー衝撃強度を測定した。
【００６３】
＜比重の測定方法＞
上記の方法で得られたＩＳＯ引張試験片を用い、ＩＳＯ１８８３に準拠し、比重を測定した。
【００６４】
＜外観＞
上述の製造方法で得られた樹脂ペレットを１２０℃で４時間乾燥させた後、ファナック社製、ファナックα−１００ｉＡを用いて、厚さ３ｍｍの１００角プレートを射出成型した。シリンダー温度は２８０℃、金型温度は１３０℃にて実施した。得られたプレートを三波長蛍光灯下にて斜めから目視で確認し、プレート表面の状態を以下の基準で数値化した。
５：うねりが確認されず完全に鏡面となっているもの
４：うねりがほとんど確認されずほぼ鏡面となっているもの
３：うねりが極一部で確認されるものの鏡面に近いもの
２：うねりが一部で確認されるもの
１：うねりが全面に渡り確認されるもの
【００６５】
【表１】
2017210590.tif 000002
【００６６】
上記結果から明らかな通り、本発明のポリアミド樹脂組成物は、高い機械的強度と優れた外観を達成できた。さらに、比重も小さい成形品が得られた。